(57)【特許請求の範囲】
【請求項１】
電気機械変換膜を形成するための原料を含む塗布液の液滴をノズルから吐出させる液滴吐出方式により、第１の電極上の所定部分に前記塗布液を選択的に塗布する塗布工程と、前記第１の電極上に塗布した塗布液の膜を乾燥させる乾燥工程と、前記乾燥させた塗布液の膜を熱分解して結晶化させる結晶化工程とを有し、少なくとも前記塗布工程と前記乾燥工程とを、その順番で複数回繰り返す電気機械変換膜の製造方法であって、
複数のノズルが一方向に形成されたノズル列を有する液滴吐出ヘッドを用い、
前記塗布工程の第１回目では、前記液滴吐出ヘッドのノズル列の長手方向と前記第１の電極上の短冊状の塗布対象領域の長手方向とを直交させ、前記液滴吐出ヘッドのノズル列のいずれか一つのノズルを用いて、前記塗布対象領域において前記一つのノズルから連続して吐出した互いに独立した液滴のドット同士が一部重なる程度の間隔で前記液滴を吐出させるように前記塗布液を塗布し、
前記塗布工程の第２回目以降では、前記液滴吐出ヘッドのノズル列の長手方向と前記塗布対象領域の長手方向とを平行にし、前記塗布対象領域において前記ノズル列の複数のノズルから吐出した互いに独立した液滴のドット同士が重ならない程度の間隔で前記液滴を吐出させるように前記塗布液を塗布することを特徴とする電気機械変換膜の製造方法。
【請求項２】
請求項１の電気機械変換膜の製造方法において、
前記塗布工程の第２回目以降では、偶数回目の塗布時と奇数回目の塗布時との間で、前記液滴吐出ヘッドを前記ノズル列の全長の半分のピッチだけ該ノズル列の長手方向にずらして用いることを特徴とする電気機械変換膜の製造方法。
【請求項３】
請求項１又は２の電気機械変換膜の製造方法において、
前記塗布工程の前に、前記第１の電極上の塗布対象領域の表面を親水面にする第１の表面改質及び前記第１の電極上の塗布対象領域以外の表面を疎水面にする第２の表面改質のいずれか一方の表面改質を行う表面改質工程を、更に有し、
少なくとも前記表面改質工程と前記塗布工程と前記乾燥工程とを、その順番で複数回繰り返すことを特徴とする電気機械変換膜の製造方法。
【請求項４】
請求項３の電気機械変換膜の製造方法において、
前記表面改質工程における前記第２の表面改質は、前記第１の電極上にチオール化合物により成された後、フォトリソグラフィ・エッチング、またはマスクを介した紫外線照射により部分的にチオール化合物を除去するように行うことを特徴とする電気機械変換膜の製造方法。
【請求項５】
電気機械変換素子の製造方法であって、
請求項１乃至４のいずれかの電気機械変換膜の製造方法により、前記第１の電極上に所定膜厚の電気機械変換膜を形成した後、その第１の電極上に形成した電気機械変換膜を挟むように第２の電極を配置する第２電極配置工程を有することを特徴とする電気機械変換素子の製造方法。
【請求項６】
請求項５の電気機械変換素子の製造方法において、
前記第２電極配置工程は、前記第２の電極を形成するための原料を含む電極用塗布液の液滴をノズルから吐出させる液滴吐出方式により、前記電気機械変換膜上の所定部分に前記電極用塗布液を塗布する工程を有することを特徴とする電気機械変換素子の製造方法。
【請求項７】
請求項５又は６の電気機械変換素子の製造方法において、
前記第１の電極及び前記第２の電極が白金族元素、及びその酸化物、またはこれら数種の積層膜からなることを特徴とする電気機械変換素子の製造方法。
【請求項８】
請求項１乃至４のいずれかの電気機械変換膜の製造方法における前記塗布工程で用いられる液滴吐出ヘッドを備えた液滴吐出装置であって、
複数のノズルが一方向に形成されたノズル列を有し、
前記塗布工程の第１回目では、前記液滴吐出ヘッドのノズル列の長手方向と短冊状の塗布対象領域の長手方向とを直交させ、前記液滴吐出ヘッドのノズル列のいずれか一つのノズルを用いて、前記第１の電極上の塗布対象領域において前記一つのノズルから連続して吐出した互いに独立した液滴のドット同士が一部重なる程度の間隔で前記液滴を吐出させ、
前記塗布工程の第２回目以降では、前記液滴吐出ヘッドのノズル列の長手方向と前記塗布対象領域の長手方向とを平行にし、前記第１の電極上の塗布対象領域において前記ノズル列の複数のノズルから吐出した互いに独立した液滴のドット同士が重ならない程度の間隔で前記液滴を吐出させることを特徴とする液滴吐出装置。
【請求項９】
請求項８の液滴吐出装置において、
前記塗布工程の第２回目以降では、偶数回目の塗布時と奇数回目の塗布時との間で、前記ノズル列の全長の半分のピッチだけ該ノズル列の長手方向にずらすことを特徴とする液滴吐出装置。
【発明の詳細な説明】
【技術分野】
【０００１】
本発明は、電気機械変換膜の製造方法、電気機械変換素子の製造方法、並びに、該製造方法に用いる液滴吐出ヘッド及び液滴吐出装置に関するものである。
【背景技術】
【０００２】
従来、電気機械変換膜を電極で挟むように構成された電気機械変換素子は、例えばインクジェット記録装置で用いられている。インクジェット記録装置は、騒音が極めて小さく、かつ高速印字が可能であり、更にはインクの自由度があり安価な普通紙を使用できるなど多くの利点があるために、プリンタ、ファクシミリ、複写装置等の画像記録装置あるいは画像形成装置として広く展開されている。このインクジェット記録装置において使用する液滴吐出装置は、主として、インク滴を吐出するノズルと、このノズルが連通する吐出室、加圧液室、圧力室、インク流路等を称する液室と、該液室内のインクを吐出するための圧力発生手段とで構成されている。この圧力発生手段として、圧電素子などの電気機械変換素子を用いて吐出室の壁面を形成している振動板を変形変位させることでインク滴を吐出させるピエゾ型の圧力発生手段が知られている。このピエゾ型の圧力発生手段に使用される電気機械変換素子は、下部電極（第１の電極）と、電気機械変換層と、上部電極（第２の電極）とが積層したものからなる。各圧力室にインク吐出の圧力を発生させるのに個別の圧電素子が配置されることになる。電気機械変換層はジルコン酸チタン酸鉛（ＰＺＴ）セラミックスなどが用いられ、これらは複数の金属酸化物を主成分としているので一般に金属複合酸化物と称される。
【０００３】
ここで、従来における電気機械変換膜の形成方法として、電気機械変換膜を形成するための原料を含む塗布液の液滴をノズルから吐出させる液滴吐出方式により、電極上の所定部分に前記塗布液を塗布する方法が知られている（例えば、特許文献１、２参照）。
【発明の概要】
【発明が解決しようとする課題】
【０００４】
ところが、電気機械変換膜を形成するための原料を含む塗布液は、通常のインクジェット記録装置で用いられるインク液に比して粘性が低いので、塗布対象の電極上で速やかに広がって乾燥しやすい。そのため、塗布液を塗布した領域の周縁部が盛り上がり中央部が薄くなるいわゆるコーヒーステイン現象が発生し、均一な膜厚を得るのが難しいという問題がある。
【０００５】
本発明は以上の問題点に鑑みなされたものであり、その目的は、電気機械変換膜を形成するための原料を含む塗布液をノズルから吐出させて電極上に塗布する場合に、均一な膜厚を有する所望パターンの電気機械変換膜を形成することができる電気機械変換膜の製造方法、電気機械変換素子の製造方法、並びに、該製造方法に用いる液滴吐出ヘッド及び液滴吐出装置を提供することである。
【課題を解決するための手段】
【０００６】
上記目的を達成するために、請求項１の発明は、電気機械変換膜を形成するための原料を含む塗布液の液滴をノズルから吐出させる液滴吐出方式により、第１の電極上の所定部分に前記塗布液を選択的に塗布する塗布工程と、前記第１の電極上に塗布した塗布液の膜を乾燥させる乾燥工程と、前記乾燥させた塗布液の膜を熱分解して結晶化させる結晶化工程とを有し、少なくとも前記塗布工程と前記乾燥工程とを、その順番で複数回繰り返す電気機械変換膜の製造方法であって、複数のノズルが一方向に形成されたノズル列を有する液滴吐出ヘッドを用い、前記塗布工程の第１回目では、前記液滴吐出ヘッドのノズル列の長手方向と前記第１の電極上の短冊状の塗布対象領域の長手方向とを直交させ、前記液滴吐出ヘッドのノズル列のいずれか一つのノズルを用いて、前記塗布対象領域において前記一つのノズルから連続して吐出した互いに独立した液滴のドット同士が一部重なる程度の間隔で前記液滴を吐出させるように前記塗布液を塗布し、前記塗布工程の第２回目以降では、前記液滴吐出ヘッドのノズル列の長手方向と前記塗布対象領域の長手方向とを平行にし、前記塗布対象領域において前記ノズル列の複数のノズルから吐出した互いに独立した液滴のドット同士が重ならない程度の間隔で前記液滴を吐出させるように前記塗布液を塗布することを特徴とするものである。
【０００７】
なお、本発明において、前記塗布工程と、前記乾燥工程と、前記結晶化工程中の熱分解処理とを、その順番で複数回繰り返すようにしてもよい。この場合、前記結晶化工程における結晶化処理は、前記塗布工程から熱分解処理までがすべて終了した後に１回だけ行ってもよいし、前記塗布工程から熱分解処理までが所定回数終了するたびに行ってもよい。
また、本発明において、前記電気機械変換膜を形成するための原料を含む塗布液は、金属の複合酸化物であるゾルゲル液であってもよい。また、そのゾルゲル液の主成分は化学式ＡＢＯ３で記述される複合酸化物よりなり、ＡはＰｂ、Ｂａ、Ｓｒの１つ以上を示し、ＢはＴｉ、Ｚｒ、Ｓｎ、Ｎｉ、Ｚｎ、Ｍｇ、Ｎｂの１つ以上を示すものであってもよい。
【０００８】
また、請求項２の発明は、請求項１の電気機械変換膜の製造方法において、前記塗布工程の第２回目以降では、偶数回目の塗布時と奇数回目の塗布時との間で、前記液滴吐出ヘッドを前記ノズル列の全長の半分のピッチだけ該ノズル列の長手方向にずらして用いることを特徴とするものである。
また、請求項３の発明は、請求項１又は２の電気機械変換膜の製造方法において、前記塗布工程の前に、前記第１の電極上の塗布対象領域の表面を親水面にする第１の表面改質及び前記第１の電極上の塗布対象領域以外の表面を疎水面にする第２の表面改質のいずれか一方の表面改質を行う表面改質工程を、更に有し、少なくとも前記表面改質工程と前記塗布工程と前記乾燥工程とを、その順番で複数回繰り返すことを特徴とするものである。
また、請求項４の発明は、請求項３の電気機械変換膜の製造方法において、前記表面改質工程における前記第２の表面改質は、前記第１の電極上にチオール化合物により成された後、フォトリソグラフィ・エッチング、またはマスクを介した紫外線照射により部分的にチオール化合物を除去するように行うことを特徴とするものである。
【０００９】
また、請求項５の発明は、電気機械変換素子の製造方法であって、請求項１乃至４のいずれかの電気機械変換膜の製造方法により、前記第１の電極上に所定膜厚の電気機械変換膜を形成した後、その第１の電極上に形成した電気機械変換膜を挟むように第２の電極を配置する第２電極配置工程を有することを特徴とするものである。
また、請求項６の発明は、請求項５の電気機械変換素子の製造方法において、前記第２電極配置工程は、前記第２の電極を形成するための原料を含む電極用塗布液の液滴をノズルから吐出させる液滴吐出方式により、前記電気機械変換膜上の所定部分に前記電極用塗布液を塗布する工程を有することを特徴とするものである。
また、請求項７の発明は、請求項５又は６の電気機械変換素子の製造方法において、前記第１の電極及び前記第２の電極が白金族元素、及びその酸化物、またはこれら数種の積層膜からなることを特徴とするものである。
【００１１】
また、請求項８の発明は、請求項１乃至４のいずれかの電気機械変換膜の製造方法における前記塗布工程で用いられる液滴吐出ヘッドを備えた液滴吐出装置であって、複数のノズルが一方向に形成されたノズル列を有し、前記塗布工程の第１回目では、前記液滴吐出ヘッドのノズル列の長手方向と短冊状の塗布対象領域の長手方向とを直交させ、前記液滴吐出ヘッドのノズル列のいずれか一つのノズルを用いて、前記第１の電極上の塗布対象領域において前記一つのノズルから連続して吐出した互いに独立した液滴のドット同士が一部重なる程度の間隔で前記液滴を吐出させ、前記塗布工程の第２回目以降では、前記液滴吐出ヘッドのノズル列の長手方向と前記塗布対象領域の長手方向とを平行にし、前記第１の電極上の塗布対象領域において前記ノズル列の複数のノズルから吐出した互いに独立した液滴のドット同士が重ならない程度の間隔で前記液滴を吐出させることを特徴とするものである。
また、請求項９の発明は、請求項８の液滴吐出装置において、前記塗布工程の第２回目以降では、偶数回目の塗布時と奇数回目の塗布時との間で、前記ノズル列の全長の半分のピッチだけ該ノズル列の長手方向にずらすことを特徴とするものである。
【発明の効果】
【００１２】
本発明によれば、塗布工程の第１回目では、第１の電極上の塗布対象領域においてノズル列の一つのノズルから連続して吐出した互いに独立した液滴のドット同士が一部重なる程度の間隔で液滴を吐出させるように塗布液を塗布する。これにより、塗布対象領域の全体に塗布液を行き渡らせ、その塗布液の周縁部を盛り上がらせるとともに中央部を薄くした土手形状の塗布液の膜を形成して乾燥させる。次に、塗布工程の第２回目以降では、第１の電極上の塗布対象領域においてノズル列の複数のノズルから吐出した互いに独立した液滴のドット同士が重ならない程度の間隔で液滴を吐出させるように塗布液を塗布する。これにより、塗布工程の第１回目で薄くなっている中央部に塗布液を行き渡らせることができるとともに、その塗布液は、塗布工程の第１回目で盛り上がっている周縁部でせき止めることができる。このように塗布対象領域の全体にわたって塗布液の厚さが均一になって状態で乾燥させることができる。よって、電気機械変換膜を形成するための原料を含む塗布液をノズルから吐出させて電極上に塗布する場合に、均一な膜厚を有する所望パターンの電気機械変換膜を形成することができるという効果を奏する。
【図面の簡単な説明】
【００１３】
【図１】（ａ）〜（ｆ）は本発明の一実施形態に係る電気機械変換膜の形成を伴う電気機械変換素子の製造方法を示す説明図。
【図２】（ａ）は塗布工程の１回目における液滴塗布ヘッドによるＰＺＴ前駆体溶液の液滴の塗布の一例を示す説明図。（ｂ）は塗布工程の２回目以降における液滴塗布ヘッドによるＰＺＴ前駆体溶液の液滴の塗布の一例を示す説明図。
【図３】塗布工程の２回目以降における液滴の塗布の他の例を示す説明図。
【図４】（ａ）及び（ｂ）は本実施形態において好適な短冊状の塗布対象領域の端部の形状を示す説明図。
【図５】（ａ）及び（ｂ）は塗布対象領域の形状に違いによるＰＺＴ前駆体溶液の膜厚分布の違いを示す説明図。
【図６】（ａ）及び（ｂ）は短冊状の塗布対象領域の端部における形状に違いによるＰＺＴ前駆体溶液の膜厚分布の違いを示す説明図。
【図７】同液滴吐出ヘッドを搭載した液滴吐出塗布装置の一構成例を示す斜視図。
【図８】実施例で作製したＰＺＴ膜のＰ−Ｅヒステリシス曲線の一例を示すグラフ。
【図９】液滴吐出ヘッドを用いてＰＺＴ膜上に上部電極を形成している様子を示す説明図。
【図１０】（ａ）はＳＡＭ膜を除去した電極露出面における純水の接触角の様子を示す説明図。（ｂ）は、ＳＡＭ膜を配置したままの表面における純水の接触角の様子を示す説明図。
【図１１】本実施形態の製造方法で製造した電気機械変換素子（ＰＺＴ素子）を用いて構成した液吐出ヘッドの一構成例を示す概略構成図。
【図１２】図１１の液吐出ヘッドを複数並べた構成例を示す概略構成図。
【図１３】本実施形態の製造方法で製造した電気機械変換素子を用いることができる液滴吐出装置の一構成例を示す概略構成図。
【図１４】同液滴吐出装置の概略透視斜視図。
【発明を実施するための形態】
【００１４】
以下、本発明の実施形態について説明する。なお、本実施形態では、圧電定数ｄ３１の変形を利用した横振動（ベンドモード）型の電気機械変換膜を有する電気機械変換素子を例として説明するが、本発明は、この型の電気機械変換膜に限定されることなく適用可能である。
【００１５】
電気機械変換膜がＰＺＴ膜の場合、酢酸鉛三水和物、イソプロポキシドチタン、ノルマルブトキシドジルコニウムを出発材料として合成したＰＺＴ前駆体溶液を用いることができる。酢酸鉛の結晶水はメトキシエタノールに溶解した後、脱水する。化学量論的組成に対し鉛量を１０モル％過剰にしてある。これは熱処理中のいわゆる鉛抜けによる結晶性低下を防ぐためである。イソプロポキシドチタン、ノルマルブトキシドジルコニウムをメトキシエタノールに溶解し、アルコール交換反応、エステル化反応を進め、上記酢酸鉛を溶解したメトキシエタノール溶液と均一に混合することによりＰＺＴ前駆体溶液を合成することができる。このＰＺＴ前駆体溶液のＰＺＴ濃度は例えば０．１モル／リットルにする。後述の実施例１〜３では、以上の方法で合成したＰＺＴ前駆体溶液（実施例では、「ＰＺＴ前駆体溶液Ａ」として参照する。）を用いた。
また、電気機械変換膜がＰＺＴ膜の場合のＰＺＴ前駆体溶液は、非特許文献１に記載されている、酢酸鉛、ジルコニウムアルコキシド、チタンアルコキシド化合物を出発材料にし、共通溶媒としてメトキシエタノールに溶解させ、均一溶液として得るようにしてもよい。
なお、上記ＰＺＴ前駆体溶液は「ゾルゲル液」とも呼ばれる。
【００１６】
ＰＺＴとは、ジルコン酸鉛（ＰｂＺｒＯ３）とチタン酸鉛（ＰｂＴｉＯ３）の固溶体で、その比率により特性が異なる。一般的に優れた圧電特性を示す組成はＰｂＺｒＯ３とＰｂＴｉＯ３の比率が５３：４７の割合で、化学式で示すとＰｂ（Ｚｒ０．５３，Ｔｉ０．４７）Ｏ３、一般にＰＺＴ（５３／４７）と示される。酢酸鉛、ジルコニウムアルコキシド、チタンアルコキシド化合物の出発材料は、この化学式に従って秤量される。金属アルコキシド化合物は大気中の水分により容易に加水分解してしまうので、前駆体溶液に安定剤としてアセチルアセトン、酢酸、ジエタノールアミンなどの安定化剤を適量、添加してもよい。
【００１７】
ＰＺＴ以外の複合酸化物としてはチタン酸バリウムなどが挙げられ、この場合はバリウムアルコキシド、チタンアルコキシド化合物を出発材料にし、共通溶媒に溶解させることでチタン酸バリウム前駆体溶液を作製することも可能である。
【００１８】
また、下地となる基板上の第１の電極の表面に電気機械変換膜としてのパターン化したＰＺＴ膜を得る場合、上記溶液を塗布液として液滴吐出方式で塗布することにより塗膜を形成し、溶媒乾燥、熱分解、結晶化の各々の熱処理を施すことでパターン化したＰＺＴ膜が得られる。塗膜から結晶化膜への変態には体積収縮が伴うので、クラックフリーな膜を得るには一度の工程で１００ｎｍ以下の膜厚が得られるようにするのが好ましい。そして、前駆体濃度は、電気機械変換膜の成膜面積とＰＺＴ前駆体溶液の塗布量との関係から適正化するように調整するのが好ましい。また、液滴吐出装置の電気機械変換素子として用いる場合、このＰＺＴ膜の膜厚は１μｍ〜２μｍが要求される。この膜厚を得るには十数回、工程を繰り返すことになる。
【００１９】
更に、ゾルゲル法によるパターン化した電気機械変換層の形成の場合には、下地となる基板の濡れ性を制御したＰＺＴ前駆体溶液の塗り分けをする。これは、非特許文献２に示されているアルカンチオールが特定金属上に自己配列する現象を利用したものであり、まず、基板の白金族金属の表面に、チオールのＳＡＭ（Self assembled monolayer）膜を形成する。ＳＡＭ膜上はアルキル基が配置しているので、疎水性になる。このＳＡＭ膜は、例えば周知のフォトリソグラフィ・エッチングにより、フォトレジストを用いてパターニングすることができる。レジスト剥離後も、パターン化ＳＡＭ膜は残っているので、この部位は疎水性になっている。一方、ＳＡＭ膜が除去された部位は白金表面が露出しているため、親水性になっている。この表面エネルギーのコントラストを利用してＰＺＴ前駆体溶液の塗り分けをすることができる。本実施形態では、上記ＳＡＭ膜を、ＰＺＴ前駆体溶液を塗布しない領域に選択的に形成した後、以下に示すように、ＰＺＴ前駆体溶液の消費量を低減することができる液滴吐出方式による塗工（インクジェット塗工）でＰＺＴ前駆体溶液を選択的に塗布している。
【００２０】
図１は、本発明の一実施形態に係る電気機械変換膜の形成を伴う電気機械変換素子の製造方法を示す説明図である。同図（ａ）に示す基板１１の表面（上面）には、チオールとの反応性に優れた第１の電極としての図示しない白金族金属からなる白金電極が、例えばスパッタ法により形成されている。この基板１１の白金電極の表面に、同図（ｂ）に示すようにＳＡＭ膜１２が形成される。ＳＡＭ膜１２は、アルカンチオール液に基板１１をディップして自己配列させることで得られる。本例では、ＣＨ３（ＣＨ２）−ＳＨのアルカンチオールの分子を一般的な有機溶媒（アルコール、アセトン、トルエンなど）に所定濃度（例えば、数ｍｏｌ／ｌ）で溶解させたアルカンチオール液を用いた。このアルカンチオール液に基板１１を浸漬させ、所定時間後に取り出した後、余剰な分子を溶媒で置換洗浄し乾燥することにより、白金電極の表面にＳＡＭ膜１２を形成することができる。次に、同図（ｃ）に示すように、フォトリソグラフィーによりフォトレジスト１３をパターン形成し、同図（ｄ）に示すようにドライエッチング（例えば、酸素プラズマの照射又はＵＶ光の照射）によりＳＡＭ膜１２を除去し、加工に用いたフォトレジスト１３を除去してＳＡＭ膜１２のパターニングを終了する。このように形成されたＳＡＭ膜１２は、純水に対する接触角が例えば９２度であり、疎水性を示す。一方、ＳＡＭ１２が除去されて露出した基板１１の白金電極の表面は、純水に対する接触角が例えば５４度であり、親水性を示す。
【００２１】
次に、同図（ｅ）に示すように、ＰＺＴ前駆体溶液の液滴をノズルから吐出させる液滴吐出方式によりＰＺＴ前駆体溶液が塗布される。このＰＺＴ前駆体溶液の塗布は、疎水部であるＳＡＭ膜１２上にはＰＺＴ膜１４が形成されず、ＳＡＭ膜１２を除去された親水部のみにＰＺＴ膜１４が形成されるように行われる。その後、同図（ｆ）に示すように、溶媒乾燥、熱分解、結晶化の各々の熱処理を施すことで電気機械変換膜１５が得られる。
【００２２】
なお、上記図１の方法では、上記図１（ｂ）〜（ｆ）を１回ずつ実行して所定膜厚の電気機械変換膜１５を得る場合について示したが、上記図１（ｂ）〜（ｆ）の工程を所定回数（２回以上）繰り返して実行して薄めに設定した電気機械変換膜を多層に重ねて形成し、所定膜厚の電気機械変換膜１５を得るようにしてもよい。この場合、電気機械変換膜１５のクラックの発生をより確実に防止できる。
また、上記図１の方法では、第１の電極上のＰＺＴ前駆体溶液が塗布される所定部分（塗布対象領域）以外の表面をＳＡＭ膜１２によって疎水面にする表面改質を行っているが、第１の電極の表面が疎水面の場合は、その第１の電極上のＰＺＴ前駆体溶液が塗布される所定部分（塗布対象領域）の表面を親水面にする表面改質を行ってもよい。
【００２３】
図２（ａ）及び（ｂ）は、上記図１（ｅ）の塗布工程を液滴吐出ヘッド（インクジェットヘッド）を用いて複数回行うときの説明図である。なお、本例では、電気機械変換膜１５を形成する領域であるＰＺＴ前駆体溶液を塗布対象領域１６が長辺と短辺とを有する短冊状（長尺形状）のものである場合について説明する。この塗布対象領域１６が、図２（ａ）に示すように、短辺方向に所定間隔で並ぶように、基板１１の表面に複数設定されている。また、本例で用いる液滴吐出ヘッド２００は、塗布液の液滴を吐出する複数のノズル孔２０１が当該ヘッドの長手方向に所定間隔で一列に並ぶように設けられたノズル列を有している。また、本例では、ＰＺＴ前駆体溶液の塗布中に基板１１を移動させてるが基板１１を固定配置し、液滴吐出ヘッド２００のほうを移動させてもよい。
【００２４】
まず、図２（ａ）に示す第１回目（１層目）の塗布工程では、基板１１上の各塗布対象領域１６の長手方向と液滴吐出ヘッド２００のノズル列の長手方向とが直交するように、基板１１がセットされる。そして、ＰＺＴ前駆体溶液の塗布を開始する前に、各塗布対象領域１６の長手方向の一端部（図示の例では上端部）よりも若干外側（図示の例では若干上方側）の塗布開始位置に、液滴吐出ヘッド２００が位置するように、液滴吐出ヘッド２００及び基板１１が移動する。この状態から、基板１１を矢印Ｓ方向に移動しながら液滴吐出ヘッド２００の各ノズル孔２０１から吐出する液滴吐出を制御することにより、各塗布対象領域１６に対する１層目のＰＺＴ前駆体溶液の塗布を行うことができる。この１層目の塗布では、液滴吐出ヘッド２００のノズル列の各ノズル孔２０１のうち、各塗布対象領域１６に対応するノズル孔２０１についてのみＰＺＴ前駆体溶液の液滴の吐出を行うように制御される。また、複数の塗布対象領域１６はそれぞれ、液滴吐出ヘッド２００に形成された複数のノズル孔のいずれかの単一ノズル孔２０１を用いてＰＺＴ前駆体溶液が塗布される。すなわち、一つの塗布対象領域１６に対して一つのノズル孔２０１とが対応している。そして、１層目の塗布は、各塗布対象領域１６においてノズル孔２０１から連続して吐出した互いに独立した液滴のドット１７同士が一部重なる程度の間隔で液滴を吐出させるように行われる。これにより、各塗布対象領域１６において、塗布対象領域１６の全体にＰＺＴ前駆体溶液を行き渡らせ、そのＰＺＴ前駆体溶液の周縁部を盛り上がらせるとともに中央部を薄くした土手形状のＰＺＴ前駆体溶液の膜を形成することができる。この各塗布対象領域１６に塗布されたＰＺＴ前駆体溶液の膜は、次の第２回目の塗布工程の前に乾燥工程によって乾燥される
【００２５】
次に、図２（ａ）に示す第２回目（２層目）以降の塗布工程では、基板１１上の各塗布対象領域１６の長手方向と液滴吐出ヘッド２００のノズル列の長手方向とが平行になるように、基板１１がセットされる。そして、ＰＺＴ前駆体溶液の塗布を開始する前に、各塗布対象領域１６の並び方向の一端部側（図示の例では上端部）の塗布対象領域よりも若干外側（図示の例では若干上方側）の塗布開始位置に、液滴吐出ヘッド２００が位置するように、液滴吐出ヘッド２００及び基板１１が移動する。この状態から、基板１１を矢印Ｓ方向に移動しながら液滴吐出ヘッド２００の各ノズル孔２０１から吐出する液滴吐出を制御することにより、各塗布対象領域１６に対する２層目以降のＰＺＴ前駆体溶液の塗布を行うことができる。この２層目以上の塗布においても、液滴吐出ヘッド２００のノズル列の各ノズル孔２０１のうち、各塗布対象領域１６に対応するノズル孔２０１についてのみＰＺＴ前駆体溶液の液滴の吐出を行うように制御される。そして、２層目の塗布は、各塗布対象領域１６においてノズル孔２０１から吐出した互いに独立した液滴のドット１７同士が重ならない程度の間隔で液滴を吐出させるように行われる。これにより、各塗布対象領域１６において、第１回目の塗布工程で薄くなっている中央部にＰＺＴ前駆体溶液を行き渡らせることができるとともに、そのＰＺＴ前駆体溶液は、第１回目の塗布工程で盛り上がっている周縁部でせき止めることができる。このように各塗布対象領域１６において全体にわたって均一な厚さになったＰＺＴ前駆体溶液の膜を形成することができる。このように各塗布対象領域１６に形成されたＰＺＴ前駆体溶液の膜は、乾燥工程によって乾燥される
【００２６】
図３は、第２回目（２層目）以降の塗布工程における他の塗布例を示す説明図である。なお、図示の例は、複数の塗布対象領域１６からなる列が３列ある場合について示している。
第１回目以降の塗布工程を繰り返す場合に、液滴吐出ヘッド２００と基板１１との間の長手方向の位置関係を変更しないと、例えば各塗布対象領域１６の長手方向における一方の端部側の領域（図中の左側半分の領域）１６ａと、もう一方の端部側の領域（図中の右側半分の領域）１６ｂとの間で、塗布されたＰＺＴ前駆体溶液の膜の厚さがばらつくおそれがある。この膜厚のばらつきの原因として、液滴吐出ヘッド２００のノズル列の各ノズル孔２０１から吐出される液滴の吐出量のばらつきが考えられる。すなわち、液滴吐出ヘッド２００の長手方向におけるノズル列の一方の端部側のノズル孔（図中の左側半分のノズル孔）２０１ａと、同ノズル列のもう一方の端部側のノズル孔（図中の右側半分のノズル孔）２０１ａとの間で、ノズル孔２０１から吐出される液滴の吐出量が異なる場合がある。
【００２７】
そこで、図３に示すように、本例の第２回目（２層目）以降の塗布工程では、上記ノズル孔２０１から吐出される液滴の吐出量のばらつきを考慮し、偶数回目の塗布時と奇数回目の塗布時との間で、液滴吐出ヘッド２０１を、ノズル列の全長の半分のピッチだけノズル列の長手方向にずらして用いている。なお、図３において、液滴吐出ヘッド２０１の上方に付している２−１，２−２及び２−３はそれぞれ、第２回目（２層目）の塗布工程における１回目の走査、２回目の走査及び３回目の走査を行っている液滴吐出ヘッド２０１を示している。また、同図において、液滴吐出ヘッド２０１の上方に付している３−１，３−２，３−３及び３−４はそれぞれ、第２回目（２層目）の塗布工程における１回目の走査、２回目の走査、３回目の走査及び４回目の走査を行っている液滴吐出ヘッド２０１であることを示している。
【００２８】
図３において、偶数回目である第２回目（２層目）の塗布工程では、各塗布対象領域１６について、塗布対象領域１６の左半分の領域１６ａは、液滴吐出ヘッド２０１の左半分のノズル孔２０１ａによってＰＺＴ前駆体溶液が塗布され、塗布対象領域１６の右半分の領域１６ｂは、液滴吐出ヘッド２０１の右半分のノズル孔２０１ｂによってＰＺＴ前駆体溶液が塗布される。そして、奇数回目である第３回目（３層目）の塗布工程では、各塗布対象領域１６について、塗布対象領域１６の左半分の領域１６ａは、液滴吐出ヘッド２０１の右半分のノズル孔２０１ｂによってＰＺＴ前駆体溶液が塗布され、塗布対象領域１６の右半分の領域１６ｂは、液滴吐出ヘッド２０１の左半分のノズル孔２０１ａによってＰＺＴ前駆体溶液が塗布される。このように第２回目（２層目）以降の塗布工程では、塗布対象領域１６の左半分の領域１６ａ及び右半分の領域１６ｂはそれぞれ、液滴吐出ヘッド２０１の左半分のノズル孔２０１ａ及び右半分のノズル孔２０１ｂによって交互にＰＺＴ前駆体溶液が塗布される。従って、本例の場合は、液滴吐出ヘッド２０１のノズル孔２０１から吐出される液滴の吐出量が長手方向でばらついていた場合でも、各塗布対象領域１６において全体にわたって均一な厚さになったＰＺＴ前駆体溶液の膜を形成することができる。
【００２９】
図４（ａ）及び（ｂ）はそれぞれ、本実施形態係る電気機械変換層の製造方法に好適な塗布対象領域の長手方向端部の形状を示す説明図である。前述のように、第１回目（１層目）の塗布工程で塗布対象領域１６にＰＺＴ前駆体溶液を塗布すると、塗布対象領域１６の親水面（第１の電極の表面）とその周面の疎水面との間の接触角のコントラストのため、ＰＺＴ前駆体溶液は親水面のみに広がる塗布パターンを形成する。また、ＰＺＴ前駆体溶液は比較的乾燥が速いためコーヒーステイン現象が発生し、塗布対象領域１６の周縁部が土手のように盛り上がる。このコーヒーステイン現象によるＰＺＴ前駆体溶液の盛り上がりが、塗布対象領域１６の長手方向の端部に発生すると、その端部で電気機械変換膜１５のクラックが発生しやすくなることがわかった。
【００３０】
そこで、本例では、図４に示すように、塗布対象領域１６の長手方向端部を、複数の角部（図示の例では６個以上の角部）１６ｃを有するように構成した。図４（ａ）の構成例では、塗布対象領域１６の長手方向端部に矩形状の凸部を設けることにより、６個の角部１６ｃを形成している。また、図４（ｂ）の構成例では、塗布対象領域１６の長手方向端部に矩形状の凹部を設けることにより、６個の角部１６ｃを形成している。このように塗布対象領域１６の長手方向端部に複数の角部（好ましくは６個以上の角部）１６ｃを有すると、コーヒーステイン現象によるＰＺＴ前駆体溶液の盛り上がりの発生量が減少するので、端部での電気機械変換膜１５のクラックの発生を抑制することができる。
【００３１】
図５（ａ）及び（ｂ）は、塗布対象領域の形状に違いによるＰＺＴ前駆体溶液の膜厚分布の違いを示す説明図である。図５（ａ）のように塗布対象領域１６に角部１６ｃが存在すると、その下側のグラフに示すようにコーヒーステイン現象による周縁部のＰＺＴ前駆体溶液の盛り上がりの発生量が少ない。一方、図５（ｂ）のように塗布対象領域１６が角部のない円形であると、その下側のグラフに示すようにコーヒーステイン現象による周縁部のＰＺＴ前駆体溶液の盛り上がりの発生量が多い。実際に、図１で示した製造方法によって、図５（ａ）の六角形の塗布対象領域１６と図５（ｂ）の円形の塗布対象領域１６について、表面改質工程、塗布工程、乾燥工程（１２０°Ｃ）及び熱分解工程を行って１回当たり９０ｎｍの膜厚のＰＺＴ膜を形成し、それらの工程を繰り返して平均膜厚１０００ｎｍのＰＺＴ膜を形成した。その結果、図５（ａ）の六角形の塗布対象領域１６の場合は、その周縁部の膜厚が中央部の１．５倍程度にとどまり、クラックは発生しなかった。一方、図５（ｂ）の円形の塗布対象領域１６の場合は、その周縁部の膜厚が中央部の約３倍程度になりクラックが発生した。
【００３２】
図６（ａ）及び（ｂ）は、短冊状の塗布対象領域の長手方向端部の形状に違いによるＰＺＴ前駆体溶液の膜厚分布の違いを示す説明図である。図６（ａ）のように塗布対象領域１６の長手方向端部に角部１６ｃが存在すると、その下側のグラフに示すようにコーヒーステイン現象による周縁部のＰＺＴ前駆体溶液の盛り上がりの発生量が少ない。一方、図６（ｂ）のように塗布対象領域１６の長手方向端部が円弧状であると、その下側のグラフに示すようにコーヒーステイン現象による周縁部のＰＺＴ前駆体溶液の盛り上がりの発生量が多い。実際に、図１で示した製造方法によって、図６（ａ）及び（ｂ）の塗布対象領域１６について、前述の図５（ａ）及び（ｂ）と同様にＰＺＴ膜を形成したところ、図６（ａ）の角部を有する塗布対象領域１６の端部の場合は、その周縁部の膜厚が中央部と略同じか中央部よりも薄くなり、クラックは発生しなかった。一方、図６（ｂ）の円弧状の塗布対象領域１６の端部の場合は、その周縁部の膜厚が中央部よりもかなり厚くなりクラックが発生した。
【００３３】
図７は、上記構成の液滴吐出ヘッドを搭載した液滴吐出塗布装置の一構成例を示す斜視図である。液滴吐出ヘッドを搭載した図７に示す液滴吐出塗布装置６０によれば、架台６１の上に、Ｙ軸駆動手段６２が設置してあり、その上に基板６３（上記図１における基板１１に相当）を搭載するステージ６４がＹ軸方向に駆動できるように設置されている。なお、ステージ６４には図示されていない真空、静電気などの吸着手段が付随して設けられており、基板６３が固定されている。また、Ｘ軸支持部材６５にはＸ軸駆動手段６６が取り付けられており、これにＺ軸駆動手段６７上に搭載されたヘッドベース６８が取り付けられており、Ｘ軸方向に移動できるようになっている。ヘッドベース６８の上には液体を吐出させる液滴吐出ヘッド６９が搭載されている。この液滴吐出ヘッド６９には図示されていない液体タンクから供給用パイプ７０を介して液体（ＰＺＴ前駆体溶液）が供給される。
【００３４】
次に、上記構成の液滴吐出ヘッドを搭載した液滴吐出塗布装置によってＰＺＴ前駆体溶液を塗布する工程を含むＰＺＴ膜の製造方法のより具体的な実施例について説明する。
［実施例１］
本実施例では、ＳＡＭ膜１２を部分的に形成する表面改質工程（図１（ｂ）〜（ｄ））と、上記構成の液滴吐出ヘッドを搭載した液滴吐出塗布装置を用いてＰＺＴ前駆体溶液Ａを選択的に塗布する塗布工程（図１（ｅ））と、塗布したＰＺＴ前駆体溶液Ａを所定温度（温度１２０°Ｃ）で乾燥させる乾燥工程と、乾燥したＰＺＴ前駆体溶液Ａを所定温度（温度５００°Ｃ）で熱分解する熱分解工程とを１回ずつ行うことにより、基板１１の白金電極上に所定パターンからなる９０ｎｍの膜を得る。この１層目のＰＺＴ前駆体溶液Ａの塗布は、前述の図２（ａ）に示すように、基板１１上の塗布対象領域１６の長手方向と液滴吐出ヘッド２００のノズル列の長手方向とが直交するように基板１１をセットし、塗布対象領域１６においてノズル孔２０１から連続して吐出した互いに独立した液滴のドット１７同士が一部重なる程度の間隔で液滴を吐出させるように行った。
【００３５】
次に、上記表面改質工程、塗布工程、乾燥工程及び熱分解工程を２回実行することにより２層目を形成した。その結果、基板１１の白金電極上に所定パターンからなる合計１８０ｎｍの膜を得た。この２層目のＰＺＴ前駆体溶液Ａの塗布は、２回とも、前述の図２（ｂ）に示すように、基板１１上の塗布対象領域１６の長手方向と液滴吐出ヘッド２００のノズル列の長手方向とが平行になるように基板１１をセットし、塗布対象領域１６においてノズル孔２０１から吐出した互いに独立した液滴のドット１７同士が重ならない程度の間隔で液滴を吐出させるように行った。２層目を形成する２回の塗布では、お互いのドットが接触しないためＰＺＴ前駆体溶液Ａは全体に平らになるレベリングが行われ、乾燥時に周縁部が盛り上がるコーヒーステイン現象は発生しなかった。また、ＰＺＴ前駆体溶液Ａは比較的乾燥が速いので、２層目の１回目に塗布されたＰＺＴ前駆体溶液Ａのドットの状態ではすぐに乾燥し、２層目の１回目のＰＺＴ前駆体溶液Ａのドットの移動はなく、連続して２層目の２回目の塗布が可能である。２層目の２回目の塗布は２層目の１回目の塗布で間引いたドットの位置に塗布されるが、２層目の１回目で塗布されたドットは既に乾燥しているため、ドットの移動は起こらない。
【００３６】
次に、上記２層目について行った表面改質工程、塗布工程、乾燥工程及び熱分解工程を６回繰り返すことにより５４０ｎｍの膜を得た後、その膜を熱分解して結晶化させる結晶化熱処理（温度７００°Ｃ）をＲＴＡ（急速熱処理）にて行うことにより、基板１１の白金電極上にパターン化した電気機械変換膜としてのＰＺＴ膜を形成した。その結果、ＰＺＴ膜にクラックなどの不良は生じなかった。
【００３７】
更にその後、上記２層目について行った表面改質工程、塗布工程、乾燥工程（温度１２０°Ｃ）及び熱分解工程（温度５００°Ｃ）を６回繰り返した後、結晶化処理を行った。その結果、クラックなどの不良が生じることなく、ＰＺＴ膜の膜厚は１０００ｎｍに達した。このパターン化したＰＺＴ膜に白金からなる上部電極（第２に電極）をスパッタリング成膜し、電気特性、電気−機械変換能（圧電定数）の評価を行った。その結果、図８のＰ（分極）−Ｅ（電界強度）のヒステリシス曲線が得られ、ＰＺＴ膜の比誘電率は１２２０、誘電損失は０．０２、残留分極は１９．３μＣ／ｃｍ２、抗電界は３６．５ｋＶ／ｃｍであり、通常のセラミック焼結体と同等の特性を持っていることがわかった。また、電気−機械変換能は電界印加による変形量をレーザードップラー振動計で計測し、シミュレーションによる合わせ込みから算出した。その圧電定数ｄ３１は１２０ｐｍ／Ｖとなり、こちらもセラミック焼結体と同等の値であった。この値は液体吐出ヘッドに用いる圧電素子として十分設計できうる特性値である。
【００３８】
一方、上記白金からなる上部電極（第２に電極）を配置せずに、ＰＺＴ膜の更なる厚膜化を試みた。すなわち、表面改質工程、塗布工程、乾燥工程（温度１２０°Ｃ）及び熱分解工程（温度５００°Ｃ）の６回繰り返しとその後の結晶化処理とを、１０回繰り返した。その結果、合計膜厚が５μｍのパターン化したＰＺＴ膜を、クラックなどの欠陥を伴わずに得ることができた。
【００３９】
［実施例２］
本実施例では、上記白金からなる上部電極（第２に電極）の形成に図９に示す液滴吐出装置を用い、基板１１の下部電極１１ａ上に形成したＰＺＴ膜１５上の必要な部分のみに液吐出ヘッド２５０で白金材料を含む液（白金インク）２５１を塗布して乾燥させた。他は実施例１と同様に行った。白金材料を含む液（白金インク）２５１を塗布するときには、ＰＺＴ前駆体溶液を塗布したときと同様に接触角のコントラストを利用して塗布領域を規定した。上部電極１８は短絡を防止するためにＰＺＴ膜パターンより小さい領域に塗布する必要があるため、ＰＺＴ膜１５上にも撥水部（疎水面）を設ける必要がある。そのため、本実施例では、白金からなる上部電極１８を形成しない部分にレジスト１９をパターニングし、その後、液吐出ヘッド２５０で白金材料を含む液（白金インク）２５１の塗布を行い、１２０°Ｃで白金を乾燥処理した後に、レジスト１９を剥離して最終的に２５０°Ｃで焼結した。この焼成後の膜厚は０．５μｍであり、比抵抗（体積抵抗率）は５×１０−６Ω・ｃｍであった。
また、本実施例においても、上記実施例１と同様に、クラックのない所望の膜厚のパターン化した電気機械変換膜としてのＰＺＴ膜を形成することができた。
【００４０】
［実施例３］
本実施例では、下部電極（第１の電極）を構成する他の白金族元素の電極膜として、ルテニウム、イリジウム、ロジウムをそれぞれ、チタン密着層を配置した熱酸化膜付きシリコンウェハ上にスパッタリング成膜した。ＳＡＭ膜１２の形成など他の工程は実施例１と同様に行った。また、下部電極（第１の電極）を構成する他の白金族合金の電極膜として、白金−ロジウム（ロジウム濃度は１５ｗｔ％）もスパッタリング成膜した。更に、イリジウム酸化膜の上にイリジウム金属、または白金膜を配置した試料についても行った。これらの材料で下部電極（第１の電極）を形成したところ、ＳＡＭ膜１２を除去した電極露出面における純水の接触角は、すべての試料において５°以下（完全濡れ）であった（図１０（ａ）参照）。一方、ＳＡＭ膜１２を配置したままの表面における純水の接触角は、すべての試料において９０°程度であった（図１０（ｂ）参照）
また、本実施例においても、上記実施例１と同様に、クラックのない所望の膜厚のパターン化した電気機械変換膜としてのＰＺＴ膜を形成することができ、また、液滴吐出ヘッドにおけるミスト液滴３０１の回収により、必要なパターン形成部以外にＰＺＴ前駆体溶液が塗布されるパターン不良の発生もなかった。
【００４１】
図１１は、上記製造方法で製造した電気機械変換素子（ＰＺＴ素子）４０を用いて構成した液吐出ヘッド５０の一構成例を示す概略構成図である。図示の例では、液室（圧力室）２０ａが形成される液室基板となるシリコン基板２０上に、振動板３０、密着層４１及び下部電極（第１の電極）４２を積層し、その下部電極（第１の電極）４２上の所定部分に、上記簡便な製造方法により、バルクセラミックスと同等の性能を持つ電気機械変換素子（ＰＺＴ素子）４３及び上部電極４４をパターン化して形成することができる。その後、シリコン基板２０の裏面（図中の下面）からエッチング除去工程により液室２１を形成し、ノズル孔２１を有するノズル板２２を接合することにより、液体吐出ヘッド５０を作製することができる。なお、図中には液体供給手段、流路、流体抵抗についての記述は省略した。また、図１１の液吐出ヘッド５０は、図１２に示すように複数個並べるように構成することもできる。
【００４２】
図１３は上記製造方法で製造した電気機械変換素子を用いることができる液滴吐出装置の一構成例を示す概略構成図である。また、図１４は、同液滴吐出装置の概略透視斜視図である。なお、同図に示す本発明の液滴吐出装置は、上述した本発明の電気機械変換素子の製造方法によって製造された電気機械変換素子を具備する液滴吐出ヘッドを搭載している。同図に示す本発明の液滴吐出装置の一例であるインクジェット記録装置１００は、主に、記録装置本体の内部に主走査方向に移動可能なキャリッジ１０１と、キャリッジ１０１に搭載した本発明を実施して製造した液滴吐出ヘッドの一例であるインクジェットヘッドからなる記録ヘッド１０２と、記録ヘッド１０２へインクを供給するインクカートリッジ１０３とを含んで構成される印字機構部１０４を有している。また、装置本体の下方部には前方側から多数枚の用紙１０５を積載可能な給紙カセット１０６を抜き差し自在に装着することができ、また用紙１０５を手差しで給紙するための手差しトレイ１０７を開倒することができ、給紙カセット１０６或いは手差しトレイ１０７から給送される用紙１０５を取り込み、印字機構部１０４によって所要の画像を記録した後、後面側に装着された排紙トレイ１０８に排紙する。印字機構部１０４は、図示しない左右の側板に横架したガイド部材である主ガイドロッド１０９と従ガイドロッド１１０とでキャリッジ１０１を主走査方向に摺動自在に保持し、このキャリッジ１０１にはイエロー（Ｙ）、シアン（Ｃ）、マゼンタ（Ｍ）、ブラック（Ｂｋ）の各色のインク滴を吐出する本発明に係る液滴吐出ヘッドの一例であるインクジェットヘッドからなる記録ヘッド１０２を複数のインク吐出口（ノズル）を主走査方向と交差する方向に配列し、インク滴吐出方向を下方に向けて装着している。また、キャリッジ１０１には記録ヘッド１０２に各色のインクを供給するための各インクカートリッジ１０３を交換可能に装着している。インクカートリッジ１０３は上方に大気と連通する大気口、下方には記録ヘッド１０２へインクを供給する供給口を、内部にはインクが充填された多孔質体を有しており、多孔質体の毛管力により記録ヘッド１０２へ供給されるインクをわずかな負圧に維持している。また、記録ヘッド１０２としてここでは各色のヘッドを用いているが、各色のインク滴を吐出するノズルを有する１個のヘッドでもよい。ここで、キャリッジ１０１は後方側（用紙搬送方向下流側）を主ガイドロッド１０９に摺動自在に嵌装し、前方側（用紙搬送方向上流側）を従ガイドロッド１１０に摺動自在に載置している。そして、このキャリッジ１０１を主走査方向に移動走査するため、主走査モータ１１１で回転駆動される駆動プーリ１１２と従動プーリ１１３との間にタイミングベルト１１４を張装し、このタイミングベルト１０４をキャリッジ１０１に固定しており、主走査モータ１１１の正逆回転によりキャリッジ１０１が往復駆動される。
【００４３】
一方、給紙カセット１０６にセットした用紙１０５を記録ヘッド１０２の下方側に搬送するために、給紙カセット１０６から用紙１０５を分離給装する給紙ローラ１１５及びフリクションパッド１１６と、用紙１０５を案内するガイド部材１１７と、給紙された用紙１０５を反転させて搬送する搬送ローラ１１８と、この搬送ローラ１１８の周面に押し付けられる搬送コロ１１９及び搬送ローラ１１８からの用紙１０５の送り出し角度を規定する先端コロ１２０とを設けている。搬送ローラ１１８は副走査モータ１２１によってギヤ列を介して回転駆動される。そして、キャリッジ１０１の主走査方向の移動範囲に対応して搬送ローラ１１８から送り出された用紙１０５を記録ヘッド１０２の下方側で案内する用紙ガイド部材である印写受け部材１２２を設けている。この印写受け部材１２２の用紙搬送方向下流側には、用紙１０５を排紙方向へ送り出すために回転駆動される搬送コロ１２３、拍車１２４を設け、さらに用紙１０５を排紙トレイ１０８に送り出す排紙ローラ１２５及び拍車１２６と、排紙経路を形成するガイド部材１２７，１２８とを配設している。記録時には、キャリッジ１０１を移動させながら画像信号に応じて記録ヘッド１０２を駆動することにより、停止している用紙１０５にインクを吐出して１行分を記録し、用紙１０５を所定量搬送後次の行の記録を行う。記録終了信号または、用紙１０５の後端が記録領域に到達した信号を受けることにより、記録動作を終了させ用紙１０５を排紙する。また、キャリッジ１０１の移動方向右端側の記録領域を外れた位置には、記録ヘッド１０２の吐出不良を回復するための回復装置１２９を配置している。回復装置１２９はキャップ手段と吸引手段とクリーニング手段を有している。キャリッジ１０１は印字待機中にはこの回復装置１２９側に移動されてキャッピング手段で記録ヘッド１０２をキャッピングされ、吐出口部を湿潤状態に保つことによりインク乾燥による吐出不良を防止する。また、記録途中などに記録と関係しないインクを吐出することにより、全ての吐出口のインク粘度を一定にし、安定した吐出性能を維持する。
【００４４】
以上、本実施形態によれば、塗布工程の第１回目では、第１の電極上の塗布対象領域１６においてノズル孔２０１ａから連続して吐出した互いに独立した液滴のドット１７同士が一部重なる程度の間隔で液滴を吐出させるように塗布液を塗布する。これにより、塗布対象領域１６の全体に塗布液を行き渡らせ、その塗布液の周縁部を盛り上がらせるとともに中央部を薄くした土手形状の塗布液の膜を形成して乾燥させる。次に、塗布工程の第２回目以降では、第１の電極上の塗布対象領域１６においてノズル孔２０１ａから吐出した互いに独立した液滴のドット１７同士が重ならない程度の間隔で液滴を吐出させるように塗布液を塗布する。これにより、塗布工程の第１回目で薄くなっている中央部に塗布液を行き渡らせることができるとともに、その塗布液は、塗布工程の第１回目で盛り上がっている周縁部でせき止めることができる。このように塗布対象領域の全体にわたって塗布液の厚さが均一になって状態で乾燥させることができる。よって、電気機械変換膜１５を形成するための原料を含む塗布液をノズル孔２０１ａから吐出させて電極上に塗布する場合に、均一な膜厚を有する所望パターンの電気機械変換膜１５を形成することができる
また、本実施形態によれば、短冊状の塗布対象領域１６であり、複数のノズル孔２０１ａが一方向に形成されたノズル列を有する液滴吐出ヘッド２０１を用いた場合に、前記塗布工程の第１回目では、液滴吐出ヘッド２０１に形成された複数のノズル孔２０１ａのいずれかの単一ノズルを用いて液滴を吐出させるように塗布液（ＰＺＴ前駆体溶液）を塗布することにより、短冊状の塗布対象領域１６の短手方向へのはみ出しが少なく長手方向の全体にわたって直線状に延在した土手形状の塗布液の膜を形成することができる。また、前記塗布工程の第２回目以降では、液滴吐出ヘッド２０１に形成された複数のノズル孔２０１ａと塗布対象領域１６の長手方向とを平行にし、複数のノズル孔２０１ａそれぞれから複数の液滴を一括吐出させるように塗布液を塗布する。これにより、塗布対象領域１６の１層目の土手形状の塗布液の膜の中に、２層目以降の塗布液（ＰＺＴ前駆体溶液）を効率よく塗布することができる。
また、本実施形態によれば、前記塗布工程の第２回目以降では、偶数回目の塗布時と奇数回目の塗布時との間で、前記液滴吐出ヘッドを前記ノズル列の全長の半分のピッチだけ該ノズル列の長手方向にずらして用いることにより、液滴吐出ヘッド２０１のノズル孔２０１から吐出される液滴の吐出量が長手方向でばらついていた場合でも、塗布対象領域１６において全体にわたって均一な厚さになったＰＺＴ前駆体溶液の膜を形成することができる。
また、本実施形態によれば、前記塗布液（ＰＺＴ前駆体溶液）を塗布する塗布工程の前に、第１の電極上の塗布液が塗布される所定部分の表面を親水面にする第１の表面改質及び第１の電極上の塗布液が塗布される所定部分以外の表面を疎水面にする第２の表面改質のいずれか一方の表面改質を行っている。この表面改質により、塗布液（ＰＺＴ前駆体溶液）を塗布したときに、疎水面及び親水面の表面エネルギーのコントラストを利用してＰＺＴ前駆体溶液の塗り分けをすることができる。
また、本実施形態によれば、第１の電極上にチオール化合物により成された後、フォトリソグラフィ・エッチング、またはマスクを介した紫外線照射により部分的にチオール化合物を除去することにより、第１の電極上の塗布液が塗布される所定部分以外の表面にＰＡＭ膜を形成して確実に疎水面にすることができる。
また、本実施形態によれば、第１の電極上に所定膜厚のパターン化した電気機械変換膜１５を形成した後、その第１の電極上に形成した電気機械変換膜１５を挟むように第２の電極を配置することにより、高品質の電気機械変換素子を製造できる。しかも、その第２電極配置工程として、第２の電極を形成するための原料を含む電極用塗布液の液滴をノズルから吐出させる液滴吐出方式により、電気機械変換膜１５上の所定部分に前記電極用塗布液を塗布することにより、電気機械変換膜１５の表面のみにパターン化した第２の電極を簡易に配置できる。
また、本実施形態によれば、前記第１の電極及び前記第２の電極が白金族元素、及びその酸化物、またはこれら数種の積層膜からなることにより、良好な親水面を有する第１の電極を形成できるとともに、第２の電極については液滴吐出方式を用いて簡易に配置できる。
【００４５】
なお、本発明は上記実施形態や実施例に限定されるものではなく、特許請求の範囲内の記載
であれば多種の変形や置換可能であることは言うまでもない。
【符号の説明】
【００４６】
１１  基板
１１  下部電極
１２  ＳＡＭ膜
１３  フォトレジスト、
１４  ＰＺＴ膜
１５  電気機械変換膜
１６  塗布対象領域
１６ａ、１６ｂ  塗布対象領域の半分
１６ｃ  角部
１７  塗布液のドット
５０  液滴吐出ヘッド
６０  液滴吐出塗布装置
６９  液滴吐出ヘッド（製造用）
１００  インクジェット記録装置
２００  液滴吐出ヘッド（製造用）
２０１  ノズル孔
２０１ａ，２０１ｂ  ノズル列の半分
【先行技術文献】
【特許文献】
【００４７】
【特許文献１】特開２００３−２９７８２５号公報
【特許文献２】特開２００６−１７６３８５号公報
【非特許文献】
【００４８】
【非特許文献１】Ｋ．Ｄ．Ｂｕｄｄ，  Ｓ．Ｋ．Ｄｅｙ  ａｎｄ  Ｄ．Ａ．Ｐａｙｎｅ，Ｐｒｏｃ．Ｂｒｉｔ．Ｃｅｒａｍ．Ｓｏｃ．３６，１０７（１９８５）
【非特許文献２】Ａ．Ｋｕｍａｒ  ａｎｄ  Ｇ．Ｍ．Ｗｈｉｔｅｓｉｄｅｓ，  Ａｐｐｌ．Ｐｈｙｓ．Ｌｅｔｔ．，６３，２００２（１９９３）
【図１】
0005664957.tif 000002
【図２】
0005664957.tif 000003
【図３】
0005664957.tif 000004
【図４】
0005664957.tif 000005
【図５】
0005664957.tif 000006
【図６】
0005664957.tif 000007
【図７】
0005664957.tif 000008
【図８】
0005664957.tif 000009
【図９】
0005664957.tif 000010
【図１１】
0005664957.tif 000011
【図１２】
0005664957.tif 000012
【図１３】
0005664957.tif 000013
【図１４】
0005664957.tif 000014
【図１０】
0005664957.tif 000015